【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
エラストマーを含有する基板と、
前記基板の一面上に積層されており、エラストマーおよび導電性フィラーを含有する配線と、を有する伸縮性配線基板であって、
導電性フィラーが鱗片状の金属粉（Ｇ）を含み、
下記の手順（１）〜（３）に基づいて求められる、前記配線を幅方向に沿って厚み方向に切断したときの断面ａ１における前記導電性フィラーの平均アスペクトをＡ１とし、前記配線を厚み方向に対して直交する方向に切断したときの断面ａ２における前記導電性フィラーの平均アスペクトをＡ２としたとき、Ａ１およびＡ２が、下記式（Ｉ）を満たし、かつ、Ａ２が、５．０以下を満たす、
伸縮性配線基板。
１．１≦Ａ１／Ａ２  ・・・式（Ｉ）
（手順）
（１）前記配線の幅方向に沿って、前記配線を厚み方向に切断して得られた切断面を、イオンビームを用いて研磨して断面ａ１を得る。
（２）イオンビームを用いて、前記配線の表面を深さ方向に０．００５ｍｍ〜０．０２ｍｍ研磨して、断面ａ２を得る。
（３）得られた断面ａ１および断面ａ２の各々について、視野領域：１２８μｍ×１０２μｍ、倍率：１０００倍の条件で、走査型電子顕微鏡（ＳＥＭ）を用いて観察像を得る。得られた観察像を階調対ピクセル数でヒストグラムを取った際に、２つのピークの谷となっている階調で二値化処理した画像に基づいて画像解析を行い、前記導電性フィラーにおける正射影のアスペクトを測定し、測定値が大きい方から３０個の平均値を平均アスペクトとして算出する。前記断面ａ１から算出された平均アスペクトをＡ１とし、前記断面ａ２から算出された平均アスペクトをＡ２とする。
【請求項２】
請求項１に記載の伸縮性配線基板であって、
前記導電性フィラーのアスペクトＡ１が、下記の式（ＩＩ）を満たす、伸縮性配線基板。
２．０≦Ａ１≦１０．０  ・・・式（ＩＩ）
【請求項３】
請求項１または２に記載の伸縮性配線基板であって、
前記配線に含まれるエラストマーは、シリコーンゴム、ウレタンゴム、フッ素ゴム、ニトリルゴム、アクリルゴム、スチレンゴム、クロロプレンゴム、およびエチレンプロピレンゴムからなる群から選択される一種以上を含む、伸縮性配線基板。
【請求項４】
請求項１〜３のいずれか一項に記載の伸縮性配線基板であって、
前記金属粉（Ｇ）は、銅、銀、金、ニッケル、錫、鉛、亜鉛、ビスマス、アンチモン、およびこれらの合金からなる群から選択される一種以上を含む、伸縮性配線基板。
【請求項５】
請求項１〜４のいずれか一項に記載の伸縮性配線基板であって、
前記導電性フィラーの含有量は、前記配線全体に対して、３０質量％以上９０質量％以下である、伸縮性配線基板。
【請求項６】
請求項１〜５のいずれか一項に記載の伸縮性配線基板であって、
前記配線は、シリカ粒子（Ｃ）を含む、伸縮性配線基板。
【請求項７】
請求項６に記載の伸縮性配線基板であって、
前記シリカ粒子（Ｃ）の含有量は、前記シリカ粒子（Ｃ）および前記導電性フィラーの合計量１００質量％に対して、１質量％以上１０質量％以下である、伸縮性配線基板。
【請求項８】
請求項１〜７のいずれか一項に記載の伸縮性配線基板であって、
前記配線中の前記鱗片状の金属粉（Ｇ）の含有量が、５０質量％以上９０質量％以下である、伸縮性配線基板。
【請求項９】
請求項１〜６のいずれか一項に記載の伸縮性配線基板であって、
前記鱗片状の金属粉（Ｇ）の含有量が、前記導電性フィラー１００質量％中、９０質量％以上１００質量％以下である、伸縮性配線基板。
【請求項１０】
請求項１〜９のいずれか一項に記載の伸縮性配線基板であって、
前記鱗片状の金属粉（Ｇ）の平均粒径Ｄ５０は、２．３０μｍ以上１４．０μｍ以下である、伸縮性配線基板。
【請求項１１】
請求項１〜１０のいずれか一項に記載の伸縮性配線基板を備えるウェアラブルデバイス。
【手続補正２】
【補正対象書類名】明細書
【補正対象項目名】０００６
【補正方法】変更
【補正の内容】
【０００６】
本発明によれば、
エラストマーを含有する基板と、
前記基板の一面上に積層されており、エラストマーおよび導電性フィラーを含有する配線と、を有する伸縮性配線基板であって、
導電性フィラーが鱗片状の金属粉（Ｇ）を含み、
下記の手順（１）〜（３）に基づいて求められる、前記配線を幅方向に沿って厚み方向に切断したときの断面ａ１における前記導電性フィラーの平均アスペクトをＡ１とし、前記配線を厚み方向に対して直交する方向に切断したときの断面ａ２における前記導電性フィラーの平均アスペクトをＡ２としたとき、Ａ１およびＡ２が、下記式（Ｉ）を満たし、かつ、Ａ２が、５．０以下を満たす、
伸縮性配線基板が提供される。
１．１≦Ａ１／Ａ２  ・・・式（Ｉ）
（手順）
（１）前記配線の幅方向に沿って、前記配線を厚み方向に切断して得られた切断面を、イオンビームを用いて研磨して断面ａ１を得る。
（２）イオンビームを用いて、前記配線の表面を深さ方向に０．００５ｍｍ〜０．０２ｍｍ研磨して、断面ａ２を得る。
（３）得られた断面ａ１および断面ａ２の各々について、視野領域：１２８μｍ×１０２μｍ、倍率：１０００倍の条件で、走査型電子顕微鏡（ＳＥＭ）を用いて観察像を得る。得られた観察像を階調対ピクセル数でヒストグラムを取った際に、２つのピークの谷となっている階調で二値化処理した画像に基づいて画像解析を行い、前記導電性フィラーにおける正射影のアスペクトを測定し、測定値が大きい方から３０個の平均値を平均アスペクトとして算出する。前記断面ａ１から算出された平均アスペクトをＡ１とし、前記断面ａ２から算出された平均アスペクトをＡ２とする。
【手続補正３】
【補正対象書類名】明細書
【補正対象項目名】０１６１
【補正方法】変更
【補正の内容】
【０１６１】
なお、本発明は前述の実施形態に限定されるものではなく、本発明の目的を達成できる範囲での変形、改良等は本発明に含まれるものである。
以下、参考形態の例を付記する。
１．  エラストマーを含有する基板と、
前記基板の一面上に積層されており、エラストマーおよび導電性フィラーを含有する配線と、を有する伸縮性配線基板であって、
導電性フィラーが鱗片状の金属粉（Ｇ）を含み、
下記の手順（１）〜（３）に基づいて求められる、前記配線を幅方向に沿って厚み方向に切断したときの断面ａ１における前記導電性フィラーの平均アスペクトをＡ１とし、前記配線を厚み方向に対して直交する方向に切断したときの断面ａ２における前記導電性フィラーの平均アスペクトをＡ２としたとき、Ａ１およびＡ２が、下記式（Ｉ）を満たす、伸縮性配線基板。
１．１≦Ａ１／Ａ２  ・・・式（Ｉ）
（手順）
（１）前記配線の幅方向に沿って、前記配線を厚み方向に切断して得られた切断面を、イオンビームを用いて研磨して断面ａ１を得る。
（２）イオンビームを用いて、前記配線の表面を深さ方向に０．００５ｍｍ〜０．０２ｍｍ研磨して、断面ａ２を得る。
（３）得られた断面ａ１および断面ａ２の各々について、視野領域：１２８μｍ×１０２μｍ、倍率：１０００倍の条件で、走査型電子顕微鏡（ＳＥＭ）を用いて観察像を得る。得られた観察像を階調対ピクセル数でヒストグラムを取った際に、２つのピークの谷となっている階調で二値化処理した画像に基づいて画像解析を行い、前記導電性フィラーにおける正射影のアスペクトを測定し、測定値が大きい方から３０個の平均値を平均アスペクトとして算出する。前記断面ａ１から算出された平均アスペクトをＡ１とし、前記断面ａ２から算出された平均アスペクトをＡ２とする。
２．  １．に記載の伸縮性配線基板であって、
前記導電性フィラーのアスペクトＡ１が、下記の式（ＩＩ）を満たす、伸縮性配線基板。
２．０≦Ａ１≦１０．０  ・・・式（ＩＩ）
３．  １．または２．に記載の伸縮性配線基板であって、
前記配線に含まれるエラストマーは、シリコーンゴム、ウレタンゴム、フッ素ゴム、ニトリルゴム、アクリルゴム、スチレンゴム、クロロプレンゴム、およびエチレンプロピレンゴムからなる群から選択される一種以上を含む、伸縮性配線基板。
４．  １．〜３．のいずれか一つに記載の伸縮性配線基板であって、
前記金属粉（Ｇ）は、銅、銀、金、ニッケル、錫、鉛、亜鉛、ビスマス、アンチモン、およびこれらの合金からなる群から選択される一種以上を含む、伸縮性配線基板。
５．  １．〜４．のいずれか一つに記載の伸縮性配線基板であって、
前記導電性フィラーの含有量は、前記配線全体に対して、３０質量％以上９０質量％以下である、伸縮性配線基板。
６．  １．〜５．のいずれか一つに記載の伸縮性配線基板であって、
前記配線は、シリカ粒子（Ｃ）を含む、伸縮性配線基板。
７．  ６．に記載の伸縮性配線基板であって、
前記シリカ粒子（Ｃ）の含有量は、前記シリカ粒子（Ｃ）および前記導電性フィラーの合計量１００質量％に対して、１質量％以上２０質量％以下である、伸縮性配線基板。
８．  １．〜７．のいずれか一つに記載の伸縮性配線基板を備えるウェアラブルデバイス。
【手続補正４】
【補正対象書類名】明細書
【補正対象項目名】０１８２
【補正方法】変更
【補正の内容】
【０１８２】
＜実施例２：導電性ペースト２＞
得られた１３．７重量部のシリコーンゴム系硬化性組成物１（エラストマー組成物１）を、３１．８重量部のテトラデカン（溶剤）に浸漬し、続いて自転・公転ミキサーで撹拌し、６６．９重量部の表１に記載の金属粉（Ｇ２）を加えた後に三本ロールで混練することで、液状の導電性ペースト２を得た。